(57)【特許請求の範囲】
【請求項１】
極限粘度が０．７以上のポリエステルを一軸延伸してなり、引張強度が１．０ｃＮ／ｄｔ以上、下記数式（１）で示される結節強度が０．８ｃＮ／ｄｔ以上、下記数式（２）で示される引掛強度が１．８ｃＮ／ｄｔ以上で、糸幅が０．５ｍｍ以上である無機充填剤を添加していない一軸延伸テープの両面に、無機充填剤を添加したポリエステルからなる表面層が積層され、前記ポリエステルはそれぞれの面において融点又は極限粘度の相異するものを使用し、かつ前記ポリエステルを熱処理することによって嵩高としてなることを特徴とするポリエステル製テープヤーン。
結節強度
結節強度（ｃＮ／ｄｔ）＝結節強さ（Ｎ）×１００／繊度（ｄｔ）
数式（１）
引掛強度
引掛強度（ｃＮ／ｄｔ）＝引掛強さ（Ｎ）×１００／繊度（ｄｔ）
数式（２）
【請求項２】
縦方向に小さな切込みが多数形成されてなる請求項１記載のポリエステル製テープヤーン。
【発明の詳細な説明】
【０００１】
【発明の属する技術分野】
本発明は、ポリエステル製テープヤーン、さらに詳しくは、機械的強度に優れ、かつ、染色性に優れ、手芸用糸として好適なポリエステル製テープヤーンに関する。
【０００２】
【従来の技術】
近年、手芸が普及し、各種の作品が作成されており、それに伴い、手芸糸の品種についても、幅広いものが要求されている。
【０００３】
一方、ポリプロピレン、ポリアミド、ポリエステル等の合成樹脂は、強度が高く、大量生産性に優れていることから繊維材料としての需要が増加している。
【０００４】
しかし、手芸用材料は、工業製品とは異なり、多品種を少量生産することが多く、予め着色された材料を用いて各種の色合いの繊維を生産してストックすることは難しい問題がある。このため、無色あるいは白色の繊維を生産し、流行、需要に応じて染色して供給する後染め方式が採用されている。
【０００５】
従来、後染め方式のテープヤーンとしては、染色性に優れたレーヨンが使用されていたが、レーヨンテープヤーンは、強度、伸びにばらつきがあり、一定品質のものが得られ難いという問題があった。また、コストが高くなるという問題もある。
【０００６】
このため、安価で染色性に優れ、機械的、物理的強度に優れたテープヤーンの開発が要請されていた。
【０００７】
【発明が解決しようとする課題】
本発明は、機械的強度、染色性に優れ、手芸用糸として好適なテープヤーンを提供するものである。
【０００８】
【課題を解決するための手段】
本発明は、かかる目的を達成するために鋭意検討をした結果なされたもので、極限粘度が０．７以上のポリエステルを一軸延伸してなり、引張強度が１．０ｃＮ／ｄｔ以上、下記数式（１）で示される結節強度が０．８ｃＮ／ｄｔ以上、下記数式（２）で示される引掛強度が１．８ｃＮ／ｄｔ以上で、糸幅が０．５ｍｍ以上である無機充填剤を添加していない一軸延伸テープの両面に、無機充填剤を添加したポリエステルからなる表面層が積層され、前記ポリエステルはそれぞれの面において融点又は極限粘度の相異するものを使用し、かつ前記ポリエステルを熱処理することによって嵩高としてなることを特徴とするポリエステル製テープヤーンを提供するものである。
【０００９】
結節強度
0004785288.tif 000002
【００１０】
引掛強度
0004785288.tif 000003
【００１１】
また、本発明は、縦方向に小さな切込みが多数形成されてなる上記のポリエステル製テープヤーンを提供するものである。
【００１２】
【発明の実施の形態】
本発明ポリエステル製テープヤーンは、特定の特性を有するポリエステル樹脂から構成され、極限粘度が０．７０以上、好ましくは０．８５以上のものが使用される。極限粘度が０．７０より低いときは、加工性が悪く、また、強度も低下するため望ましくない。
【００１３】
本発明において使用されるポリエステル樹脂としては、ポリエチレンテレフタレートのホモポリマーを主たる対象とするが、テレフタル酸成分の一部を例えばイソフタル酸、ナタリンジカルボン酸、ジフェニルジカルボン酸、ジフェノキシエタンジカルボン酸、フェニルエーテルジカルボン酸、ジフェニルスルホンジカルボン酸等の如き芳香族ジカルボン酸、ヘキサヒドロテレフタル酸、ヘキサヒドロイソフタル酸等の如き脂環式ジカルボン酸、アジピン酸、セバチン酸、アゼライン酸等の如き脂肪族ジカルボン酸、Ｐ‐β−ヒドロキシエトキシ安息香酸等の如きオキシ酸等の二官能性カルボン酸の一種以上で、及び／又は、エチレングリコール成分の一部を例えば、トリメチレングリコール、テトラメチレングリコール、ヘキサメチレングリコール、デカメチレングリコール、ネオペンチルグリコール、ジエチレングリコール、１，１−シクロヘキサンジメチロール、１，４−シクロヘキサンジメチロール、２，２−ビス（４’−β−ヒドロキシエトキシフェニル）プロパン、ビス（４’−β−ヒドロキシエトキシフェニル）スルホン酸等のグリコール、及び、これらの機能性誘導体の多官能性化合物の一種以上で１５モル％以内、好ましくは、５モル％以内で置換して共重合せしめたコポリマーであってもよい。
【００１４】
また、引張強度は１．０ｃＮ／ｄｔ以上、好ましくは１．５ｃＮ／ｄｔ以上とされ、結節強度は０．８ｃＮ／ｄｔ以上、好ましくは１．０ｃＮ／ｄｔ以上、引掛強度は、１．８ｃＮ／ｄｔ以上、好ましくは２．０ｃＮ／ｄｔ以上となるポリエステル樹脂が用いられる。
【００１５】
結節強度はＪＩＳ  Ｌ−１０１３によって測定された結節強さを次式に基づいて繊度で除した値である。
【００１６】
0004785288.tif 000004
【００１７】
また、引掛強度はＪＩＳ  Ｌ１０１３によって測定された引掛強さを次式に基づいて繊度で除した値である。
【００１８】
0004785288.tif 000005
【００１９】
かかるポリエステル樹脂は、ポリエステル樹脂の重合成分の選択、極限粘度の選択、あるいは、成形加工条件の選択によって経験的に得ることができる。
【００２０】
これらポリエステルには、必要に応じて異種樹脂、あるいは、各種の添加材を配合することができ、例えば、高密度ポリエチレン、低密度ポリエチレン、直鎖状低密度ポリエチレン、プロピレン重合体、エチレン・プロピレン、エチレン・酢酸ビニル共重合体等のオレフィン系重合体、ポリアミド等の熱可塑性樹脂、あるいは、アミド系、ワックス系、有機金属塩系、エステル系等の滑剤；含臭素有機系、リン酸系等の難燃剤；有機顔料；無機顔料；有機充填剤；金属イオン系などの無機、有機抗菌剤等を添加することができる。
【００２１】
また、これらポリエステルには、帯電防止剤を配合することができる。本発明に使用される帯電防止剤としては、界面活性剤を使用することができ、界面活性剤としては、アニオン系、カチオン系、ノニオン系、あるいは、両性界面活性剤のいずれであってもよく、アニオン系界面活性剤としては、高級アルコール硫酸エステル塩、アルキルアリールスルホン酸塩を、カチオン系界面活性剤としては、アミド基、イミド基、第三級アミン、ピリジニウム、キノリニウム、イミダゾリュウム化合物など広義のアンモニア誘導体を塩酸塩、臭化水素酸塩に変化させて得られたもの、ノニオン系界面活性剤としては、ポリエチレングリコール、ペンタエリスリトール、グルコース等の多価アルコールと高級アルコールとのエステル化合物、高級アルコールのエーテル化化合物を使用することができる。
【００２２】
これら成分は必要に応じて適宜配合し、ヘンシェルミキサー、スーパーミキサー、Ｖブレンダー、タンブラーミキサー、リボンミキサー、バンバリーミキサー、ニーダーブレンダー、一軸又は二軸の押出機等の通常の混合又は混練機にて混合或いは溶融混練された後フィルム状に成形される。成形方法としては、Ｔダイによる押出し成形法、あるいは、インフレーション成形法を採用することができる。
【００２３】
一軸延伸テープ１は、図１に示すように、平坦なテープ状であってもよいが、図２に示すように、片面又は両面に縦方向に小さなリブ２を設けることによって風合いを改良することができ、また、図３に示すように、縦方向に小さな切れ込み３を設けた、いわゆるスプリットヤーンとすることによって柔らかさを付与することができる。
【００２４】
さらに、無機充填材を添加することができ、無機充填材を添加することによってポリエステルを延伸したときミクロクラックが生じて染色性が改良され、また、艶消しができて風合いを改良することができる。無機充填材としては、タルク、カ−ボンブラック、グラファイト、二酸化チタン、シリカ、マイカ、炭酸カルシウム、硫酸カルシウム、炭酸バリウム、炭酸マグネシウム、硫酸マグネシウム、硫酸バリウム、アルミナ、カオリン、炭化ケイ素、金属粉末等を用いることができる。
【００２５】
無機充填材の添加は、一軸延伸テープ１全体であってもよく、また、図４に示すように、無機充填材を添加していない一軸延伸テープ１ａの片面又は両面に無機充填材を添加したポリエステルからなる表面層４を積層することもできる。無機充填材を添加していない一軸延伸テープ１ａに無機充填材を添加したポリエステルを積層することによって強度を保持した状態で風合いを改良することができる。
【００２６】
また、一軸延伸テープ１は、基層となるポリエステル１ａの片面又は両面に異種材料を積層することができる。
【００２７】
異種材料としては、融点、極限粘度等が異なるポリエステル、高密度ポリエチレン、低密度ポリエチレン、直鎖状低密度ポリエチレン、プロピレン重合体、エチレン・プロピレン、エチレン・酢酸ビニル共重合体等のオレフィン系重合体、ポリアミド等を用いることができ、これらの熱可塑性樹脂を積層し、熱処理することによってテープヤーンを倦縮して嵩高性を付与することができる。
【００２８】
成形されたフィルム状体は、所定幅にスリットした後で、あるいは、スリットする前に、延伸装置を用いて縦方向に延伸される。
【００２９】
延伸方法としては、熱ロールによる延伸、熱板による延伸、熱風循環オーブンによる延伸等によって行なうことができ、延伸倍率は２．５〜１２倍、好ましくは４〜１０倍程度が適当である。
【００３０】
延伸された一軸延伸テープ３の幅は、０．５ｍｍ以上、好ましくは０．５〜５０ｍｍ、さらに好ましくは１．０〜４０ｍｍ程度とされ、厚さが１０〜２００μｍ、好ましくは１５〜１００μｍ程度、繊度が３０〜１００００デシテックス、好ましくは８０〜８０００デシテックス程度とされる。
【００３１】
本発明ポリエステル製テープヤーンは、染色性に優れ、需要に応じて必要な色合いに染色することができ、手芸用糸、インテリア材料等、後染めを必要とする材料として好適である。
【００３２】
【発明の効果】
本発明は、かかる構成からなるから、機械的強度に優れると共に染色性のよい繊維を得ることができる。
【図面の簡単な説明】
【図１】本発明ポリエステル製テープヤーンの例を示す斜視図
【図２】本発明ポリエステル製テープヤーンの他の例を示す斜視図
【図３】本発明ポリエステル製テープヤーンのさらに他の例を示す斜視図
【図４】本発明ポリエステル製テープヤーンのさらに他の例を示す斜視図
【符号の説明】
１：テープヤーン
２：リブ
３：切れ込み
４：表面層
【図１】
0004785288.tif 000006
【図２】
0004785288.tif 000007
【図３】
0004785288.tif 000008
【図４】
0004785288.tif 000009